(57)【要約】【課題】目地材のタイル施工面への塗布作業が容易になると共に、その拭き取り作業も容易となる塗り目地用目地材及び塗り目地工法を提供する。【解決手段】エポキシ樹脂組成物と、該エポキシ樹脂組成物に添加される硬化剤組成物とからなる塗り目地用の目地材において、該エポキシ樹脂組成物及び硬化剤組成物の少なくとも一方に水が添加されていることを特徴とする塗り目地用目地材。骨材の一部として普通セメント、石膏などの水硬性材料の粉末を添加してもよい。【選択図】なし【特許請求の範囲】
【請求項１】
エポキシ樹脂組成物と、該エポキシ樹脂組成物に添加される硬化剤組成物とからなる塗り目地用の目地材において、
該エポキシ樹脂組成物及び硬化剤組成物の少なくとも一方に水が添加されていることを特徴とする塗り目地用目地材。
【請求項２】
請求項１において、該エポキシ樹脂組成物と硬化剤組成物との一方に水が添加されており、他方に水硬性材料の粉末が添加されていることを特徴とする塗り目地用目地材。
【請求項３】
エポキシ樹脂組成物と硬化剤組成物とを混合した後、タイル施工面に対し塗布した後、拭き取ることによって目地詰めする塗り目地工法において、
該エポキシ樹脂組成物と硬化剤組成物との混合に際し、水を添加して粘性を調整することを特徴とする塗り目地工法。
【請求項４】
請求項３において、該エポキシ樹脂組成物と硬化剤組成物との少なくとも一方に水硬性材料の粉末が添加されていることを特徴とする塗り目地工法。
【発明の詳細な説明】
【技術分野】
【０００１】
本発明は、タイル間の目地に塗り目地工法により目地詰めされる目地材と、塗り目地工法とに関するものである。
【背景技術】
【０００２】
タイルを壁面や床面に張り付け施工する場合、タイル同士の間に所定の目地間隔をあけてタイルをモルタルや接着剤で張り付けた後、塗り目地工法によって目地詰めすることが多い。
【０００３】
なお、塗り目地工法とはスラリー状の目地材料をタイル張り付け面の全面に塗布して塗り伸ばし、目地に充填した後、タイル表面の目地材料を拭き取るようにした目地充填方法である（例えば、下記特許文献２）。
【０００４】
目地材としてエポキシ樹脂をバインダーとしたエポキシ系目地材が広く用いられている（例えば、下記特許文献１）。
【特許文献１】特開２００６−３１２８７５
【特許文献２】特開２０００−７８６１
【発明の開示】
【発明が解決しようとする課題】
【０００５】
エポキシ系塗り目地用目地材の主剤と硬化剤とを混合した場合、この主剤と硬化剤の反応が進むと、親水性は失われ、水拭きすることは不可能となる。特に反応の早い夏季では拭き取り可能時間が短かった。この問題は反応の遅い硬化剤を使用することで解決するが、逆に冬場は硬化が遅くなり過ぎてしまい、タイル面として使用可能となるまで時間がかかる。
【０００６】
また、エポキシ樹脂およびその硬化剤は比較的高分子のものが多く粘性が高い。特に粘度の温度依存性は高く、練ったときの固さが夏場は最適でも冬場はかなり重い。逆に冬に最適にすると夏場は粘性が低くなりすぎてしまう。
【０００７】
これらの問題は、トルエン等の溶媒を添加することで解決できるが、溶媒が揮発した後、目減り（体積減少）が生じたり、目地の硬度が低くなるというデメリットがある。揮発しにくい溶媒を使用すると目減りは解決するが、目地の硬度はやはり低い。また、残った溶媒が目地から染み出てタイル・石材を汚染する可能性がある。さらに、有機溶媒を使用すると、においやＶＯＣ（揮発性有機溶媒）が作業環境等で問題になる場合がある。
【０００８】
本発明は、上記従来の問題点を解決し、目地材のタイル施工面への塗布作業が容易になると共に、その拭き取り作業も容易となる塗り目地用目地材と、塗り目地工法とを提供することを目的とする。
【課題を解決するための手段】
【０００９】
本発明の塗り目地用目地材は、エポキシ樹脂組成物と、該エポキシ樹脂組成物に添加される硬化剤組成物とからなる塗り目地用の目地材において、該エポキシ樹脂組成物及び硬化剤組成物の少なくとも一方に水が添加されていることを特徴とするものである。
【００１０】
本発明では、このエポキシ樹脂組成物と硬化剤組成物との一方に水が添加されており、他方に水硬性材料の粉末が添加されていてもよい。
【００１１】
本発明の塗り目地工法は、エポキシ樹脂組成物と硬化剤組成物とを混合した後、タイル施工面に対し塗り目地によって目地詰めする塗り目地工法において、該エポキシ樹脂組成物と硬化剤組成物との混合に際し、水を添加して粘性を調整することを特徴とするものである。
【００１２】
このエポキシ樹脂組成物と硬化剤組成物との少なくとも一方に水硬性材料の粉末が添加されていてもよい。
【発明の効果】
【００１３】
本発明の塗り目地用目地材では、エポキシ樹脂組成物及び硬化剤組成物の少なくとも一方が水を含んでおり、本発明の塗り目地工法では、エポキシ樹脂組成物と硬化剤組成物との混合に際し水を添加する。
【００１４】
従って、エポキシ樹脂組成物と硬化剤組成物とが混合された、これから塗布されようとする塗り目地用目地材にあっては、エポキシ樹脂及び硬化剤と水とのエマルジョンが形成され、目地材の粘性が低下する。また、エマルジョンが形成されると、塗布後、目地材が硬化しつつあるときでも目地材が拭き取られ易いものとなる。
【００１５】
このようなことから、本発明によると、目地材のタイル施工面への塗布作業が容易になると共に、その拭き取り作業も容易となる。特に、拭き取り作業について詳述すると、エマルジョン化されることでエポキシ樹脂と硬化剤の反応がある程度進んでも、水と馴染みやすいため、目地詰めしたときの作業可能時間（拭き取りまでの時間）が長くなる。また、水を溶媒としているため、ＶＯＣの発生も少なく出来、樹脂量を減らすことが可能であるためコストダウンにもつながる。さらに、粉末に対する樹脂の割合を少なく出来るため、紫外線などの変色も低減できる。
【００１６】
本発明において、エポキシ樹脂組成物及び／又は硬化剤組成物に水硬性材料の粉末を添加した場合、この水硬性材料は、水と反応して水和物を生成させることにより、水の蒸発による目地の体積減少（目地の目減り）を防止（抑制を含む。）することができる。また、水和物の硬度が高いので、目地の硬度が高いものとなる。
【発明を実施するための最良の形態】
【００１７】
以下、本発明についてさらに詳細に説明する。
【００１８】
本発明で用いるエポキシ樹脂組成物中のエポキシ樹脂としては、ビスフェノールＡ型、ビスフェノールＦ型等のビスフェノール型エポキシ樹脂、ノボラック型エポキシ樹脂、直鎖状脂肪族エポキシ樹脂等、従来公知の種々のエポキシ樹脂が使用できる。
【００１９】
一方、硬化剤組成物中の硬化剤としては、ジエチレントリアミン、トリエチレンテトラミン等の脂肪族アミン、ｍ−フェニレンジアミン、ジアミノジフェニルメタン等の芳香族アミン、無水フタル酸、ヘキサヒドロフタル酸無水物、テトラヒドロフタル酸無水物、ピロメリット酸無水物等の酸無水物、ポリサルファイド、酸アミド、チオコール等が挙げられる。
【００２０】
上記のエポキシ樹脂及び硬化剤はそれぞれ水性のものであってもよい。
【００２１】
水性エポキシ樹脂としては、例えば、ビスフェノールＡ型エポキシ樹脂、ノボラック型エポキシ樹脂、ビスフェノールＦ型エポキシ樹脂、臭素化エポキシ樹脂、環式脂肪族エポキシ樹脂等、あるいはこれらをポリエステル樹脂、フェノール樹脂、メラミン樹脂等で変性したもの等が挙げられ、これらのうち水溶型、水分散型等を用いることができる。本発明では、特に、水分散型のエポキシ樹脂が好ましく用いられる。
【００２２】
水性硬化剤としては、水性アミン化合物を用いることができる。
【００２３】
水性アミン化合物としては、例えば、脂肪族ポリアミン、脂環式ポリアミン、芳香族ポリアミン、ポリアミド、ポリアミドアミン、複素環状アミンなど、またはこれらの変性物等が挙げられ、これらのうち水溶型、水分散型等を用いることができる。本発明では、特に、水分散型のアミン化合物が好ましく用いられる。
【００２４】
主剤、硬化剤には、それぞれ、本発明の効果を阻害しない程度に、エチレン樹脂、酢酸ビニル樹脂、ポリエステル樹脂、アルキッド樹脂、塩化ビニル樹脂、エポキシ樹脂、アクリル樹脂、ウレタン樹脂、シリコーン樹脂、フッ素樹脂、セルロース、ポリビニルアルコール等の樹脂を含有していてもよい。
【００２５】
さらに主剤、硬化剤には、本発明の効果を阻害しない程度に、顔料、骨材、分散剤、粘性調整剤、溶剤、造膜助剤、可塑剤、凍結防止剤、防腐剤、防黴剤、防藻剤、消泡剤、レベリング剤、ｐＨ調整剤、沈降防止剤、たれ防止剤、艶消し剤、紫外線吸収剤、乾燥調整剤、カップリング剤、脱水剤、光安定剤、酸化防止剤、水等の添加剤を含有することもできる。
【００２６】
顔料としては、例えば、酸化チタン、酸化亜鉛、カーボンブラック、酸化第二鉄（ベンガラ）、クロム酸鉛（モリブデートオレンジ）、黄鉛、黄色酸化鉄、オーカー、群青、コバルトグリーン等の無機系着色顔料、アゾ系、ナフトール系、ピラゾロン系、アントラキノン系、ペリレン系、キナクリドン系、ジスアゾ系、イソインドリノン系、ベンゾイミダゾール系、フタロシアニン系、キノフタロン系等の有機系着色顔料、重質炭酸カルシウム、クレー、カオリン、タルク、沈降性硫酸バリウム、炭酸バリウム、ホワイトカーボン、珪藻土等の体積顔料が挙げられる。
【００２７】
骨材としては、珪砂が好適であるが、本発明では、骨材の少なくとも一部として水硬性材料の粉末を用いるのが好ましい。水硬性材料としては、セメント、石膏などが好適である。セメントとしては普通セメント、アルミナセメントなど各種のものを用いることができる。
【００２８】
この水硬性材料は、水分と反応して水和物を発生させ、目地の目減りを防止できると共に、目地の硬度を高める。
【００２９】
本発明の一態様では、主剤（エポキシ樹脂組成物）と硬化剤（硬化剤組成物）の一方又は双方に水を添加しておく。本発明の別の態様では、主剤と硬化剤とを混合するときに水を添加する。
【００３０】
水の添加量は、塗布しようとする調合物が目的とする適正粘性となるように気温等を勘案して決定するのが好ましい。勿論、攪拌して粘性をチェックしながら徐々に水を添加してもよい。
【００３１】
本発明に従ってタイル施工面に塗り目地を施す場合、主剤（エポキシ樹脂組成物）と硬化剤と骨材とを混合してなる、水を含む調合物をタイル施工面に塗布し、拭き取りを行えばよく、この塗り目地工法の手順自体は従来の塗り目地工法と同じである。上記の混合を行うに際し、骨材を主剤及び硬化剤の少なくとも一方に混合しておき、その後、主剤と硬化剤とを混合するのが好ましい。なお、骨材は現場にて混合されてもよく、市販される主剤又は硬化剤中に混合されていてもよい。
【００３２】
骨材とエポキシ樹脂組成物および硬化剤組成物との混合比率は、骨材１００重量部に対し、エポキシ樹脂組成物と硬化剤組成物の合量で２０〜４０重量部程度が好ましい。骨材の一部としての水硬性材料粉末の量は水硬性材料以外の骨材１００重量部に対し５〜２５重量部程度が好ましい。
【実施例】
【００３３】
以下、実施例及び比較例について説明する。なお、以下の実施例では硬化剤に予め水を添加した。
【００３４】
以下の実施例及び比較例で用いた材料は次の通りである。
【００３５】
主剤  ：ビスフェノールＡ型エポキシ樹脂（ジャパンエポキシレジン株式会社製ＪＥＲシリーズ８２８）
硬化剤：ポリアミドアミン系硬化剤（早硬化タイプ）（エアープロダクツジャパン株式会社製ＳＵＮＭＩＤＥ３３５）
ポリアミドアミン系硬化剤（遅硬化タイプ）（エアープロダクツジャパン株式会社製ＳＵＮＭＩＤＥ７６ＴＫ）
水系硬化剤（変性脂肪族ポリアミン系硬化剤）（ジャパンエポキシレジン株式会社製ＪＥＲキュアシリーズ８０６０）
骨材  ：７号珪砂及び８号珪砂
酸化チタン粉末（平均粒径３μｍ）
普通セメント
【００３６】
［実施例１〜２、比較例１〜３］
表１に示す配合割合にて主剤、硬化剤及び骨材を混合して調合物を調合した。混合手順は、まず主剤と骨材を十分に混合し、次いで硬化剤を添加して混合するようにした。
【００３７】
この調合物をタイル施工面に塗布した後、水を含ませたスポンジによって拭き取り、目地詰めした。
【００３８】
タイルの大きさは２９５×２９５×９ｍｍ、目地間隔は５ｍｍである。施工時の気温は２５℃であった。
【００３９】
施工性及び仕上がりの評価結果を表１に示す。
【００４０】
【表１】
2008163211.tif 000002
【００４１】
以上の実施例及び比較例から明らかな通り、実施例１，２の目地材は、塗り易くしかも拭き取り易く、作業可能時間も十分に長い。また、外観も良好である。
【００４２】
普通セメントを添加した実施例１，２では、エポキシ樹脂の配合が比較例２，３より少ないにもかかわらず、硬化した目地の硬度も十分に高い。
【手続補正書】
【提出日】平成19年10月24日(2007.10.24)
【手続補正１】
【補正対象書類名】特許請求の範囲
【補正対象項目名】全文
【補正方法】変更
【補正の内容】
【特許請求の範囲】
【請求項１】
エポキシ樹脂組成物と、該エポキシ樹脂組成物に添加される硬化剤組成物とからなる塗り目地用の目地材において、
該エポキシ樹脂組成物及び硬化剤組成物の一方に水が添加されており、他方に水硬性材料の粉末が添加されていることを特徴とする塗り目地用目地材。
【請求項２】
請求項１において、エポキシ樹脂組成物及び硬化剤組成物と骨材とを含み、該骨材の一部として水硬性材料の粉末を含む塗り目地用目地材であって、骨材とエポキシ樹脂組成物および硬化剤組成物との混合比率が、骨材１００重量部に対し、エポキシ樹脂組成物と硬化剤組成物の合量で２０〜４０重量部であり、骨材の一部としての水硬性材料粉末の量が水硬性材料以外の骨材１００重量部に対し５〜２５重量部であることを特徴とする塗り目地用目地材。
【請求項３】
請求項１又は２において、エポキシ樹脂組成物と硬化剤組成物の混合割合が、エポキシ樹脂組成物中のエポキシ樹脂１５重量部に対して、硬化剤組成物中の硬化剤が７．５〜１０重量部となる割合であることを特徴とする塗り目地用目地材。
【請求項４】
エポキシ樹脂組成物と硬化剤組成物とを混合した後、タイル施工面に対し塗布した後、拭き取ることによって目地詰めする塗り目地工法において、
該エポキシ樹脂組成物と硬化剤組成物との混合に際し、水を添加して粘性を調整することを特徴とする塗り目地工法。
【請求項５】
請求項４において、該エポキシ樹脂組成物と硬化剤組成物との少なくとも一方に水硬性材料の粉末が添加されていることを特徴とする塗り目地工法。
【手続補正２】
【補正対象書類名】明細書
【補正対象項目名】０００９
【補正方法】変更
【補正の内容】
【０００９】
本発明の塗り目地用目地材は、エポキシ樹脂組成物と、該エポキシ樹脂組成物に添加される硬化剤組成物とからなる塗り目地用の目地材において、該エポキシ樹脂組成物及び硬化剤組成物の一方に水が添加されており、他方に水硬性材料の粉末が添加されていることを特徴とするものである。
【手続補正３】
【補正対象書類名】明細書
【補正対象項目名】００１０
【補正方法】削除
【補正の内容】
【手続補正４】
【補正対象書類名】明細書
【補正対象項目名】００１３
【補正方法】変更
【補正の内容】
【００１３】
本発明の塗り目地用目地材では、エポキシ樹脂組成物及び硬化剤組成物の一方が水を含んでおり、本発明の塗り目地工法では、エポキシ樹脂組成物と硬化剤組成物との混合に際し水を添加する。
【手続補正５】
【補正対象書類名】明細書
【補正対象項目名】００３６
【補正方法】変更
【補正の内容】
【００３６】
［実施例１〜２、比較例１〜３］
表１に示す配合割合（重量部）にて主剤、硬化剤及び骨材を混合して調合物を調合した。混合手順は、まず主剤と骨材を十分に混合し、次いで硬化剤を添加して混合するようにした。